【手続補正書】
【提出日】平成22年7月29日(2010.7.29)
【手続補正１】
【補正対象書類名】明細書
【補正対象項目名】０１９２
【補正方法】変更
【補正の内容】
【０１９２】
従って、本発明によれば、本明細書に既述の目的および利点を完全に満たす、低屈折率組成物、低屈折率組成物を形成するための液体混合物、反射防止コーティングを有する基材を含む物品および反射防止コーティングを基材上に形成する方法が提供されることが明らかである。本発明はその特定の実施形態と併せて記載されているが、多くの代替、変更および変形が当業者には自明であろうことが明らかである。従って、添付の特許請求の範囲の趣旨および広い範囲内に属するすべてのこのような代替、変更および変形が包含されることが意図される。
以上、本発明を要約すると下記のとおりである。
１．（ｉ）少なくとも１つの硬化部位を有するフルオロエラストマー、
（ｉｉ）多オレフィン性架橋剤、
（ｉｉｉ）アクリロイルオキシおよびメタクリロイルオキシからなる群から選択された少なくとも１つの官能基を有するオキシシラン、ならびに該オキシシランの少なくとも１種の加水分解物および縮合物、
（ｉｖ）フリーラジカル重合開始剤、ならびに
（ｖ）少なくとも約２０％であるが１００％未満の非反応性置換基で官能化された反応性シラノールを有する複数の固体ナノシリカ粒子
の反応生成物を含む低屈折率組成物。
２．複数の固体ナノシリカ粒子が約３０ｎｍまたはそれ以下のｄ５０を有する、上記１に記載の低屈折率組成物。
３．複数の固体ナノシリカ粒子が、少なくとも約５０％であるが１００％未満の非反応性置換基で官能化された反応性シラノールを有する、上記１に記載の低屈折率組成物。
４．複数の固体ナノシリカ粒子が、少なくとも約９０％であるが１００％未満の非反応性置換基で官能化された反応性シラノールを有する、上記１に記載の低屈折率組成物。
５．非反応性置換基がトリアルキルシリルを含む、上記１に記載の低屈折率組成物。
６．フルオロエラストマーが、フッ化ビニリデン、ヘキサフルオロプロピレン、テトラフルオロエチレン、および硬化部位モノマーの共重合単位を含む、上記１に記載の低屈折率組成物。
７．少なくとも１つの硬化部位が、臭素、ヨウ素およびエテニルからなる群から選択される、上記１に記載の組成物。
８．少なくとも１つの硬化部位がヨウ素である、上記１に記載の低屈折率組成物。
９．多オレフィン性架橋剤が、式：
Ｒ（ＯＣ（＝Ｏ）ＣＲ’＝ＣＨ２）ｎ（式中、Ｒは直鎖もしくは分岐アルキレン、直鎖もしくは分岐オキシアルキレン、芳香族、芳香族エーテル、または複素環であり；Ｒ’はＨまたはＣＨ３であり；そしてｎは２〜８の整数である）；および
Ｒ（ＣＨ２ＣＲ’＝ＣＨ２）ｎ（式中、Ｒは、直鎖もしくは分岐アルキレン、または直鎖もしくは分岐オキシアルキレン、芳香族、芳香族エーテル、芳香族エステルまたは複素環であり；Ｒ’はＨまたはＣＨ３であり；ならびにｎは２〜６の整数である）
を有する架橋剤からなる群から選択される少なくとも１種である、上記１に記載の低屈折率組成物。
１０．多オレフィン性架橋剤が、アクリル系多オレフィン性架橋剤およびアリル系多オレフィン性架橋剤の混合物を含む、上記１に記載の低屈折率組成物。
１１．フリーラジカル重合開始剤が、約２４５ｎｍ〜約３５０ｎｍの波長範囲にわたって比較的強い吸収を有する少なくとも１種の光開始剤、および約３５０ｎｍ〜約４５０ｎｍの波長範囲にわたって比較的強い吸収を有する少なくとも１種の光開始剤を含む、上記１に記載の低屈折率組成物。
１２．多孔性ナノシリカ粒子をさらに含む、上記１に記載の低屈折率組成物。
１３．固体ナノシリカ粒子の体積％対多孔性ナノシリカ粒子の体積％の比が約０．０１：１〜約４：１である、上記１２に記載の低屈折率組成物。
１４．オキシシランおよび固体ナノシリカ粒子の量が、該固体ナノシリカ粒子表面積１平方ナノメートル当たり約０．３〜約２０分子オキシシランである、上記１に記載の低屈折率組成物。
１５．オキシシランおよび固体ナノシリカ粒子の量が、該固体ナノシリカ粒子表面積１平方ナノメートル当たり約２．５〜約１２分子のオキシシランである、上記１に記載の低屈折率組成物。
１６．オキシシランならびに固体および多孔性ナノシリカ粒子の量が、該固体および該多孔性ナノシリカ粒子表面積１平方ナノメートル当たり約０．４〜約３０分子のオキシシランである、上記１２に記載の低屈折率組成物。
１７．オキシシランならびに固体および多孔性ナノシリカ粒子の量が、該固体および該多孔性ナノシリカ粒子表面積１平方ナノメートル当たり約３．０〜約１２分子のオキシシランである、上記１２に記載の低屈折率組成物。
１８．オキシシランが、式Ｘ−Ｙ−ＳｉＲ１Ｒ２Ｒ３（式中、
Ｘは、アクリロイルオキシおよびメタクリロイルオキシからなる群から選択された官能基であり、
Ｙは、場合によりエーテル、エステルおよびアミド結合をその中に包含する２〜１０個の炭素原子を有するアルキレンラジカル、ならびに場合によりエーテル、エステルおよびアミド結合をその中に有する６〜２０個の炭素原子を有するアリーレンラジカルからなる群から選択され、ならびに
Ｒ１-３がアルコキシ、アリールオキシおよびハロゲンからなる群から独立して選択さ
れる）により表される、上記１に記載の組成物。
１９．反応生成物が、オキシシランの加水分解を触媒することができる化合物の実質的不在下で形成される、上記１に記載の低屈折率組成物。
２０．透明基材を含むと共に、その上に上記１に記載の低屈折率組成物から形成されたコーティングを有する光学フィルム。
２１．方法１による擦過の後に、方法４により測定される１０またはそれ以下の擦傷％を有する、上記２０に記載の光学フィルム。
２２．透明基材および基材上に設けられた反射防止コーティングを含み、この反射防止コーティングは、上記１に記載の低屈折率組成物から形成された低屈折率コーティングを含む反射防止フィルム。
２３．方法１による擦過の後に、方法４により測定される１０またはそれ以下の擦傷％を有する、上記２２の反射防止フィルム。
２４．（ｉ）少なくとも１種の硬化部位を有するフルオロエラストマー、
（ｉｉ）多オレフィン性架橋剤、
（ｉｉｉ）アクリロイルオキシおよびメタクリロイルオキシからなる群から選択された少なくとも１つの官能基を有するオキシシラン、ならびに該オキシシランの少なくとも１種の加水分解物および縮合物、ならびに
（ｉｖ）フリーラジカル重合開始剤、
がその中に溶解された溶剤を含み、
前記溶剤には、その中に、少なくとも約２０％であるが１００％未満の非反応性置換基で官能化された反応性シラノールを有する複数の固体ナノシリカ粒子が懸濁されている低屈折率組成物を形成するための液体混合物。
２５．コーティングが、
（ｉ）少なくとも１つの硬化部位を有するフルオロエラストマー、
（ｉｉ）多オレフィン性架橋剤、
（ｉｉｉ）アクリロイルオキシおよびメタクリロイルオキシからなる群から選択された少なくとも１つの官能基を有するオキシシラン、ならびに該オキシシランの少なくとも１種の加水分解物および縮合物、
（ｉｖ）フリーラジカル重合開始剤、ならびに
（ｖ）少なくとも約２０％であるが１００％未満の非反応性置換基で官能化された反応性シラノールを有する複数の固体ナノシリカ粒子
の反応生成物を含む反射防止コーティングを有する基材を含む物品。
２６．複数の固体ナノシリカ粒子が、基材に実質的に隣接する反射防止コーティング中に存在する、上記２５に記載の物品。
２７．１．７％またはそれ以下の鏡面反射率を有する、上記２５に記載の物品。
２８．反射防止コーティングの擦傷％が、方法１による擦過の後に、方法４により測定されて１０またはそれ以下である、上記２５に記載の物品。
２９．反射防止コーティングの擦傷％が、方法１による擦過の後に、方法４により測定されて５以下である、上記２５に記載の物品。
３０．反射防止コーティングを有する基材を含む物品であって、
コーティングが、
（ｉ）フルオロエラストマー、
（ｉｉ）多オレフィン性架橋剤、
（ｉｉｉ）オキシシラン、オキシシラン加水分解物およびオキシシラン縮合物からなる群から選択された少なくとも１種、
（ｉｖ）フリーラジカル重合開始剤、ならびに
（ｖ）複数の固体ナノシリカ粒子、
の反応生成物を有し、ここで上記複数の固体ナノシリカ粒子が上記基材に実質的に隣接する反射防止コーティング中に存在する上記物品。
３１．（ｉ）少なくとも１つの硬化部位を有するフルオロエラストマー；多オレフィン性架橋剤；アクリロイルオキシおよびメタクリロイルオキシからなる群から選択された少なくとも１つの官能基を有するオキシシラン、ならびに該オキシシランの少なくとも１種の加水分解物および縮合物；ならびにフリーラジカル重合開始剤がその中に溶解された溶剤であって；少なくとも約２０％であるが１００％未満の非反応性置換基で官能化された反応性シラノールを有する複数の固体ナノシリカ粒子がその中に懸濁されている溶剤を含む液体混合物を調製する工程、
（ｉｉ）上記液体混合物のコーティングを基材上に塗布して、液体混合物コーティングを基材上に形成する工程、
（ｉｉｉ）上記溶剤を上記液体混合物コーティングから除去して、未硬化のコーティングを上記基材上に形成する工程、ならびに
（ｉｖ）上記未硬化のコーティングを硬化させ、これにより、反射防止コーティングを上記基材上に形成する工程
を含む反射防止コーティングを基材上に形成する方法。
３２．複数の固体ナノシリカ粒子が、基材に実質的に隣接する反射防止コーティング中に存在する、上記３１に記載の方法。
３３．コーティングを塗布する工程がマイクログラビアコーティングによりワンパスで実施される、上記３１に記載の方法。
３４．約１．３％未満のＲＶＩＳおよび方法１による擦過の後に、方法４により測定される１０またはそれ以下の擦傷％を有する反射防止コーティング。
【手続補正２】
【補正対象書類名】特許請求の範囲
【補正対象項目名】全文
【補正方法】変更
【補正の内容】
【特許請求の範囲】
【請求項１】
（ｉ）少なくとも１つの硬化部位を有するフルオロエラストマー、
（ii）多オレフィン性架橋剤、
（iii）アクリロイルオキシおよびメタクリロイルオキシからなる群から選択された少なくとも１つの官能基を有するオキシシラン、ならびに該オキシシランの少なくとも１種の加水分解物および縮合物、
（iv）フリーラジカル重合開始剤、ならびに
（ｖ）少なくとも２０％であるが１００％未満の非反応性置換基で官能化された反応性シラノールを有する複数の固体ナノシリカ粒子
の反応生成物を含む低屈折率組成物。
【請求項２】
透明基材を含むと共に、その上に請求項１に記載の低屈折率組成物から形成されたコーティングを有する光学フィルム。
【請求項３】
透明基材および基材上に設けられた反射防止コーティングを含み、この反射防止コーティングは、請求項１に記載の低屈折率組成物から形成された低屈折率コーティングを含む反射防止フィルム。
【請求項４】
（ｉ）少なくとも１種の硬化部位を有するフルオロエラストマー、
（ii）多オレフィン性架橋剤、
（iii）アクリロイルオキシおよびメタクリロイルオキシからなる群から選択された少なくとも１つの官能基を有するオキシシラン、ならびに該オキシシランの少なくとも１種の加水分解物および縮合物、ならびに
（iv）フリーラジカル重合開始剤、
がその中に溶解された溶剤を含み、
前記溶剤には、その中に、少なくとも２０％であるが１００％未満の非反応性置換基で官能化された反応性シラノールを有する複数の固体ナノシリカ粒子が懸濁されている低屈折率組成物を形成するための液体混合物。
【請求項５】
コーティングが、
（ｉ）少なくとも１つの硬化部位を有するフルオロエラストマー、
（ii）多オレフィン性架橋剤、
（iii）アクリロイルオキシおよびメタクリロイルオキシからなる群から選択された少なくとも１つの官能基を有するオキシシラン、ならびに該オキシシランの少なくとも１種の加水分解物および縮合物、
（iv）フリーラジカル重合開始剤、ならびに
（ｖ）少なくとも２０％であるが１００％未満の非反応性置換基で官能化された反応性
シラノールを有する複数の固体ナノシリカ粒子
の反応生成物を含む反射防止コーティングを有する基材を含む物品。
【請求項６】
反射防止コーティングを有する基材を含む物品であって、
コーティングが、
（ｉ）フルオロエラストマー、
（ii）多オレフィン性架橋剤、
（iii）オキシシラン、オキシシラン加水分解物およびオキシシラン縮合物からなる群から選択された少なくとも１種、
（iv）フリーラジカル重合開始剤、ならびに
（ｖ）複数の固体ナノシリカ粒子、
の反応生成物を有し、ここで上記複数の固体ナノシリカ粒子が上記基材に実質的に隣接する反射防止コーティング中に存在する上記物品。
【請求項７】
（ｉ）少なくとも１つの硬化部位を有するフルオロエラストマー；多オレフィン性架橋剤；アクリロイルオキシおよびメタクリロイルオキシからなる群から選択された少なくとも１つの官能基を有するオキシシラン、ならびに該オキシシランの少なくとも１種の加水分解物および縮合物；ならびにフリーラジカル重合開始剤がその中に溶解された溶剤であって；少なくとも２０％であるが１００％未満の非反応性置換基で官能化された反応性シラノールを有する複数の固体ナノシリカ粒子がその中に懸濁されている溶剤を含む液体混合物を調製する工程、
（ii）上記液体混合物のコーティングを基材上に塗布して、液体混合物コーティングを基材上に形成する工程、
（iii）上記溶剤を上記液体混合物コーティングから除去して、未硬化のコーティングを上記基材上に形成する工程、ならびに
（iv）上記未硬化のコーティングを硬化させ、これにより、反射防止コーティングを上記基材上に形成する工程
を含む反射防止コーティングを基材上に形成する方法。
【請求項８】
１.３％未満のＲＶＩＳおよび方法１による擦過の後に、方法４により測定される１０またはそれ以下の擦傷％を有する反射防止コーティング。